(57)【要約】【課題】トナー粒子の分散性に優れる液体現像剤を提供すること。【解決手段】トナー粒子と、キャリア液と、環構造を含むポリエステル鎖を有する単量体単位及びアミノ基を有する単量体単位を含む高分子化合物と、を含む液体現像剤。【選択図】図１
2017151393.tif 000002
【特許請求の範囲】
【請求項１】
トナー粒子と、
キャリア液と、
環構造を含むポリエステル鎖を有する単量体単位及びアミノ基を有する単量体単位を含む高分子化合物と、
を含む液体現像剤。
【請求項２】
前記アミノ基を有する単量体単位が、３級アミノ基を有する単量体単位である、請求項１に記載の液体現像剤。
【請求項３】
前記高分子化合物が、さらに、長鎖炭化水素基を有する単量体単位を含む、請求項１又は請求項２に記載の液体現像剤。
【請求項４】
前記キャリア液が、脂肪族炭化水素を主成分とする、請求項１〜請求項３のいずれか１項に記載の液体現像剤。
【請求項５】
前記トナー粒子がポリエステル樹脂を含有する、請求項１〜請求項４のいずれか１項に記載の液体現像剤。
【請求項６】
前記高分子化合物における前記環構造を含むポリエステル鎖を有する単量体単位の含有割合が、全単量体単位に対して１モル％以上２５モル％以下である、請求項１〜請求項５のいずれか１項に記載の液体現像剤。
【請求項７】
前記高分子化合物における前記アミノ基を有する単量体単位の含有割合が、全単量体単位に対して５モル％以上２５モル％以下である、請求項１〜請求項６のいずれか１項に記載の液体現像剤。
【請求項８】
前記高分子化合物の重量平均分子量が５０００以上１０００００以下である、請求項１〜請求項７のいずれか１項に記載の液体現像剤。
【請求項９】
請求項１〜請求項８のいずれか１項に記載の液体現像剤を収容し、画像形成装置に着脱される液体現像剤カートリッジ。
【請求項１０】
像保持体と、
前記像保持体の表面を帯電する帯電手段と、
帯電した前記像保持体の表面に静電荷像を形成する静電荷像形成手段と、
請求項１〜請求項８のいずれか１項に記載の液体現像剤を収容し、前記液体現像剤により、前記像保持体の表面に形成された静電荷像をトナー画像として現像する現像手段と、
前記像保持体の表面に形成されたトナー画像を記録媒体の表面に転写する転写手段と、
前記記録媒体の表面に転写されたトナー画像を定着する定着手段と、
を備える画像形成装置。
【請求項１１】
像保持体の表面を帯電する帯電工程と、
帯電した前記像保持体の表面に静電荷像を形成する静電荷像形成工程と、
請求項１〜請求項８のいずれか１項に記載の液体現像剤により、前記像保持体の表面に形成された静電荷像をトナー画像として現像する現像工程と、
前記像保持体の表面に形成されたトナー画像を記録媒体の表面に転写する転写工程と、
前記記録媒体の表面に転写されたトナー画像を定着する定着工程と、
を有する画像形成方法。
【発明の詳細な説明】
【技術分野】
【０００１】
本発明は、液体現像剤、液体現像剤カートリッジ、画像形成装置、及び画像形成方法に関する。
【背景技術】
【０００２】
特許文献１には、樹脂粒子と、非水溶媒と、一官能性マクロモノマーと一官能性モノマーとが共重合したクシ型共重合体である分散安定用樹脂と、を含む液体現像剤が開示されている。
【０００３】
特許文献２には、（Ａ）結着樹脂、（Ｂ）着色剤、（Ｃ）少なくとも、アミノ基を有するエチレン性不飽和単量体と、総炭素数９〜２４且つ直鎖の炭素数６以上且つ分岐したアルキル基の総炭素数３以上のアルキル基を有するエチレン性不飽和単量体とを共重合してなる、アミン価が５〜１５０ｍｇＫＯＨ／ｇの高分子分散剤、及び（Ｄ）キャリア液を含む液体現像剤が開示されている。
【０００４】
特許文献３には、トナー粒子と、絶縁性液体と、アミノ基を有するラジカル重合性モノマーとシリコーンマクロマーとを共重合したアクリル変性シリコーンと、シラノール基含有ポリシロキサン及び／又はフッ素変性シリコーンとを含む液体現像剤が開示されている。
【先行技術文献】
【特許文献】
【０００５】
【特許文献１】特開平３−１２６６６号公報
【特許文献２】特開２０１３−２０５６２３号公報
【特許文献３】特開２０１４−７１３７０号公報
【発明の概要】
【発明が解決しようとする課題】
【０００６】
本発明は、トナー粒子と、キャリア液と、環構造を含むポリエステル鎖を有する単量体単位を含まず長鎖炭化水素基を有する単量体単位及びアミノ基を有する単量体単位を含む高分子化合物とを含む液体現像剤に比べ、トナー粒子の分散性に優れる液体現像剤を提供することを課題とする。
【課題を解決するための手段】
【０００７】
前記課題を解決するための具体的手段には、下記の態様が含まれる。
【０００８】
請求項１に係る発明は、
トナー粒子と、
キャリア液と、
環構造を含むポリエステル鎖を有する単量体単位及びアミノ基を有する単量体単位を含む高分子化合物と、
を含む液体現像剤。
【０００９】
請求項２に係る発明は、
前記アミノ基を有する単量体単位が、３級アミノ基を有する単量体単位である、請求項１に記載の液体現像剤。
【００１０】
請求項３に係る発明は、
前記高分子化合物が、さらに、長鎖炭化水素基を有する単量体単位を含む、請求項１又は請求項２に記載の液体現像剤。
【００１１】
請求項４に係る発明は、
前記キャリア液が、脂肪族炭化水素を主成分とする、請求項１〜請求項３のいずれか１項に記載の液体現像剤。
【００１２】
請求項５に係る発明は、
前記トナー粒子がポリエステル樹脂を含有する、請求項１〜請求項４のいずれか１項に記載の液体現像剤。
【００１３】
請求項６に係る発明は、
前記高分子化合物における前記環構造を含むポリエステル鎖を有する単量体単位の含有割合が、全単量体単位に対して１モル％以上２５モル％以下である、請求項１〜請求項５のいずれか１項に記載の液体現像剤。
【００１４】
請求項７に係る発明は、
前記高分子化合物における前記アミノ基を有する単量体単位の含有割合が、全単量体単位に対して５モル％以上２５モル％以下である、請求項１〜請求項６のいずれか１項に記載の液体現像剤。
【００１５】
請求項８に係る発明は、
前記高分子化合物の重量平均分子量が５０００以上１０００００以下である、請求項１〜請求項７のいずれか１項に記載の液体現像剤。
【００１６】
請求項９に係る発明は、
請求項１〜請求項８のいずれか１項に記載の液体現像剤を収容し、画像形成装置に着脱される液体現像剤カートリッジ。
【００１７】
請求項１０に係る発明は、
像保持体と、
前記像保持体の表面を帯電する帯電手段と、
帯電した前記像保持体の表面に静電荷像を形成する静電荷像形成手段と、
請求項１〜請求項８のいずれか１項に記載の液体現像剤を収容し、前記液体現像剤により、前記像保持体の表面に形成された静電荷像をトナー画像として現像する現像手段と、
前記像保持体の表面に形成されたトナー画像を記録媒体の表面に転写する転写手段と、
前記記録媒体の表面に転写されたトナー画像を定着する定着手段と、
を備える画像形成装置。
【００１８】
請求項１１に係る発明は、
像保持体の表面を帯電する帯電工程と、
帯電した前記像保持体の表面に静電荷像を形成する静電荷像形成工程と、
請求項１〜請求項８のいずれか１項に記載の液体現像剤により、前記像保持体の表面に形成された静電荷像をトナー画像として現像する現像工程と、
前記像保持体の表面に形成されたトナー画像を記録媒体の表面に転写する転写工程と、
前記記録媒体の表面に転写されたトナー画像を定着する定着工程と、
を有する画像形成方法。
【発明の効果】
【００１９】
請求項１、４、５に係る発明によれば、トナー粒子と、キャリア液と、環構造を含むポリエステル鎖を有する単量体単位を含まず長鎖炭化水素基を有する単量体単位及びアミノ基を有する単量体単位を含む高分子化合物とを含む液体現像剤に比べ、トナー粒子の分散性に優れる液体現像剤が提供される。
請求項２に係る発明によれば、前記高分子化合物におけるアミノ基を有する単量体単位が１級アミノ基のみを有する単量体単位又は２級アミノ基のみを有する単量体単位である場合に比べ、トナー粒子の分散性に優れる液体現像剤が提供される。
請求項３に係る発明によれば、前記高分子化合物が長鎖炭化水素基を有する単量体単位を含まず短鎖炭化水素基を有する単量体を含む場合に比べ、トナー粒子の分散性に優れる液体現像剤が提供される。
請求項６に係る発明によれば、前記高分子化合物における環構造を含むポリエステル鎖を有する単量体単位の含有割合が１モル％未満である場合に比べ、トナー粒子の分散性に優れる液体現像剤が提供され、前記高分子化合物における環構造を含むポリエステル鎖を有する単量体単位の含有割合が２５モル％超である場合に比べ、画像の定着性に優れる液体現像剤が提供される。
請求項７に係る発明によれば、前記高分子化合物におけるアミノ基を有する単量体単位の含有割合が５モル％未満である場合に比べ、トナー粒子の分散性に優れる液体現像剤が提供され、前記高分子化合物におけるアミノ基を有する単量体単位の含有割合が２５モル％超である場合に比べ、画像の定着性に優れる液体現像剤が提供される。
請求項８に係る発明によれば、前記高分子化合物の重量平均分子量が５０００未満又は１０００００超である場合に比べ、トナー粒子の分散性に優れる液体現像剤が提供される。
【００２０】
請求項９に係る発明によれば、液体現像剤が、トナー粒子と、キャリア液と、環構造を含むポリエステル鎖を有する単量体単位を含まず長鎖炭化水素基を有する単量体単位及びアミノ基を有する単量体単位を含む高分子化合物とを含む液体現像剤である場合に比べ、トナー粒子の分散性に優れる液体現像剤カートリッジが提供される。
請求項１０に係る発明によれば、液体現像剤が、トナー粒子と、キャリア液と、環構造を含むポリエステル鎖を有する単量体単位を含まず長鎖炭化水素基を有する単量体単位及びアミノ基を有する単量体単位を含む高分子化合物とを含む液体現像剤である場合に比べ、細線再現性に優れる画像形成装置が提供される。
請求項１１に係る発明によれば、液体現像剤が、トナー粒子と、キャリア液と、環構造を含むポリエステル鎖を有する単量体単位を含まず長鎖炭化水素基を有する単量体単位及びアミノ基を有する単量体単位を含む高分子化合物とを含む液体現像剤である場合に比べ、細線再現性に優れる画像形成方法が提供される。
【図面の簡単な説明】
【００２１】
【図１】本実施形態に係る画像形成装置の一例を示す概略構成図である。
【発明を実施するための形態】
【００２２】
以下に、発明の実施形態を説明する。これらの説明及び実施例は実施形態を例示するものであり、発明の範囲を制限するものではない。
【００２３】
本開示において、「アルカン」、「アルキル」、「アルキレン」、「アルケン」及び「アルケニル」は、鎖式炭化水素のみならず環式炭化水素をも含む。
【００２４】
本開示において、「（メタ）アクリル」とは、「アクリル」及び「メタクリル」のいずれをも含むことを意味し、「（メタ）アクリレート」とは、「アクレート」及び「メタクリレート」のいずれをも含むことを意味する。
【００２５】
本開示において、高分子化合物の「単量体単位」には、単量体が重合してなる構成単位、及び、単量体が重合してなる構成単位に官能基が置換してなる構成単位が含まれる。
【００２６】
≪液体現像剤≫
本実施形態に係る液体現像剤は、トナー粒子と、キャリア液と、環構造を含むポリエステル鎖を有する単量体単位及びアミノ基を有する単量体単位を含む高分子化合物と、を含む。以下、環構造を含むポリエステル鎖を有する単量体単位及びアミノ基を有する単量体単位を含む高分子化合物を「特定分散剤」ともいい、環構造を含むポリエステル鎖を「環式ポリエステル鎖」ともいう。
【００２７】
特定分散剤において「環構造を含むポリエステル鎖を有する単量体単位」と「アミノ基を有する単量体単位」とは、必ずしも別個の単量体単位でなくてよい。「環構造を含むポリエステル鎖を有し且つアミノ基を有する単量体単位」を含む高分子化合物も、特定分散剤に該当する。特定分散剤としては、特定分散剤によるトナー粒子の分散性がより優れる観点、及び特定分散剤の合成が容易である観点から、「環構造を含むポリエステル鎖を有する単量体単位」と「アミノ基を有する単量体単位」とが、別個の単量体単位として含まれている特定分散剤が好ましい。
特定分散剤の「環構造を含むポリエステル鎖を有する単量体単位」には、環式ポリエステル鎖が単量体単位の側鎖（即ち、特定分散剤の側鎖）である形態、及び、環式ポリエステル鎖が単量体単位の主鎖（即ち、特定分散剤の主鎖）である形態が含まれ、特定分散剤によるトナー粒子の分散性がより優れる観点、及び特定分散剤の合成が容易である観点から、環式ポリエステル鎖が単量体単位の側鎖である形態が好ましい。環式ポリエステル鎖が単量体単位の側鎖である形態において、側鎖内での環式ポリエステル鎖の位置は特に制限されるものではない。「環構造を含むポリエステル鎖を有する単量体単位」において環式ポリエステル鎖は、側鎖の末端を構成していることが好ましい。
【００２８】
特定分散剤は、キャリア液への親和基である環式ポリエステル鎖と、トナー粒子への親和基であるアミノ基とを有する。特定分散剤は、環式ポリエステル鎖を有することによりキャリア液に溶解性を示し、且つ、アミノ基を有することによりトナー粒子（特に、カルボキシル基等の酸性基を有する結着樹脂を含むトナー粒子）に親和し、よって、キャリア液を含む液体現像剤においてトナー粒子の分散能を示すと推測される。
そして、特定分散剤は、環式ポリエステル鎖に含まれる環構造の立体障害により、分子内及び分子間において絡み合うことが抑制されるので、トナー粒子の分散能に優れ、したがって、本実施形態に係る液体現像剤は、トナー粒子の分散性に優れると推測される。
【００２９】
本実施形態に係る液体現像剤は、トナー粒子の分散性に優れるため、トナー粒子同士が凝集した粗大粒子の含有が抑制される。本実施形態に係る液体現像剤は、トナー粒子の分散性に優れるため、細線再現性の低下が抑制される。
【００３０】
また、本実施形態に係る液体現像剤は、画像定着性に優れる。この理由は、特定分散剤が環式ポリエステル鎖を有することにより、定着画像中において特定分散剤とトナー粒子に含まれる結着樹脂（特にポリステル樹脂）とのなじみがよいことによると推測される。
【００３１】
以下、本実施形態に係る液体現像剤の成分を詳しく説明する。
【００３２】
＜キャリア液＞
キャリア液は、トナー粒子を分散させるための絶縁性の液体である。キャリア液は、不揮発性又は揮発性のいずれでもよいが、不揮発性のキャリア液が好ましい。本実施形態に係る液体現像剤において、絶縁性とは、電気伝導率が１０−１０Ｓ／ｍ以下であることを意味し、不揮発性とは、引火点が１３０℃以上であること、又は、１５０℃下で２４時間放置した際の揮発量が８質量％以下であることを意味する。引火点は、ＪＩＳ  Ｋ２２６５−４：２００７に従って測定される温度である。
【００３３】
キャリア液としては、炭化水素（脂肪族炭化水素および芳香族炭化水素）；ジメチルシリコーンオイル、メチルハイドロジェンシリコーンオイル、メチルフェニルシリコーンオイル等のシリコーンオイル；エチレングリコール、ジエチレングリコール、プロピレングリコール等のポリオール化合物；などが挙げられる。これらは、１種を単独で用いてもよいし、２種以上を併用してもよい。
【００３４】
キャリア液としては炭化水素が好ましく、本実施形態に係る液体現像剤においてキャリア液は、炭化水素を主成分とすることが好ましい。キャリア液の主成分とは、キャリア液全体の５０質量％以上を占める化学物質である。炭化水素としては、イソパラフィン、ノルマルパラフィン、ナフテン、オレフィン等の脂肪族炭化水素、及び芳香族炭化水素が挙げられる。これらは、１種を単独で用いてもよいし、２種以上を併用してもよい。キャリア液としては、脂肪族炭化水素が好ましく、パラフィンがより好ましく、イソパラフィンが更に好ましい。キャリア液全体に占める炭化水素（好ましくは脂肪族炭化水素、より好ましくはパラフィン）の割合は、５０質量％以上が好ましく、８０質量％以上がより好ましく、９０質量％以上が更に好ましく、９５質量％以上が更に好ましく、キャリア液は実質的に炭化水素のみであることが特に好ましい。
【００３５】
炭化水素の市販品例としては、エクソンモービルの「アイソパーＬ」（イソパラフィン）、「アイソパーＭ」（イソパラフィン）、「エクソールＤ８０」（ナフテン）、「エクソールＤ１１０」（ナフテン）、「ソルベッソ１００」（芳香族炭化水素）、「ソルベッソ１５０」（芳香族炭化水素）；ＭＯＲＥＳＣＯ社の「モレスコホワイトＰ−４０」（パラフィン）、「モレスコホワイトＰ−１００」（パラフィン）、「モレスコホワイトＰ−２００」（パラフィン）；ＪＸ日鉱日石エネルギーの「ナフテゾール２００」（ナフテン）、「ナフテゾール２２０」（ナフテン）；などが挙げられる。
【００３６】
キャリア液は、例えば、特定分散剤以外の分散剤、乳化剤、界面活性剤、安定化剤、湿潤剤、増粘剤、起泡剤、消泡剤、凝固剤、ゲル化剤、沈降防止剤、帯電制御剤、帯電防止剤、老化防止剤、軟化剤、充填剤、付香剤、粘着防止剤、離型剤等を含んでいてもよい。
【００３７】
＜特定分散剤＞
特定分散剤は、少なくとも、環式ポリエステル鎖を有する単量体単位とアミノ基を有する単量体単位とを含む高分子化合物であり、その他の単量体単位を含んでいてもよい。特定分散剤が含むその他の単量体単位としては、例えば、長鎖炭化水素基を有する単量体単位が挙げられる。特定分散剤が長鎖炭化水素基を有する単量体単位を含む場合、環式ポリエステル鎖を有する単量体単位と、アミノ基を有する単量体単位と、長鎖炭化水素基を有する単量体単位とは、別個の単量体単位である形態が好ましい。
【００３８】
特定分散剤は、例えば、エチレン性不飽和二重結合を有する単量体が重合してなる共重合体である。この場合、特定分散剤の主鎖は、エチレン性不飽和二重結合を有する単量体が重合してなる重合骨格であり、具体例としては、ポリ（メタ）アクリル骨格、ポリビニル骨格、ポリオレフィン骨格、ポリブタジエン骨格、ポリイソプレン骨格、これらが混合した骨格等が挙げられる。
【００３９】
特定分散剤の重量平均分子量（Ｍｗ）は、５０００以上１０００００以下が好ましく、１００００以上５００００以下がより好ましく、１５０００以上３５０００以下が更に好ましい。
【００４０】
特定分散剤の重量平均分子量（Ｍｗ）は、ゲルパーミエーションクロマトグラフィ（ＧＰＣ）により測定する。本測定は、測定装置としてＨＬＣ−８１２０ＧＰＣ、ＳＣ−８０２０（東ソー）を用い、カラムとしてＴＳＫｇｅｌ ＳｕｐｅｒＨＭ−Ｍ（６．０ｍｍＩＤ×１５ｃｍ）（東ソー）を２本用い、溶離液としてテトラヒドロフランを用いる。測定条件は、試料濃度０．５質量％、流速０．６ｍＬ／ｍｉｎ、サンプル注入量１０μＬ、測定温度４０℃とし、ＲＩ検出器で検出を行う。検量線は、東ソー「ｐｏｌｙｓｔｙｌｅｎｅ標準試料ＴＳＫ ｓｔａｎｄａｒｄ」：「Ａ−５００」、「Ｆ−１」、「Ｆ−１０」、「Ｆ−８０」、「Ｆ−３８０」、「Ａ−２５００」、「Ｆ−４」、「Ｆ−４０」、「Ｆ−１２８」、「Ｆ−７００」の１０サンプルから作成する。
【００４１】
［環式ポリエステル鎖を有する単量体単位］
環式ポリエステル鎖を有する単量体単位には、環式ポリエステル鎖を有する単量体が重合してなる単量体単位と、環式ポリエステル鎖を有しない単量体が重合してなる単量体単位に環式ポリエステル鎖を含む基を置換した単量体単位と、が含まれる。
【００４２】
環式ポリエステル鎖を有する単量体単位の環式ポリエステル鎖としては、例えば、ジカルボン酸由来の環構造を有する環式ポリエステル鎖、ジオール由来の環構造を有する環式ポリエステル鎖、ジカルボン酸由来の環構造及びジオール由来の環構造を有する環式ポリエステル鎖が挙げられる。
【００４３】
環式ポリエステル鎖が含む環構造は、脂環（脂肪族環）でもよく、芳香族環でもよい。脂環は、単環、橋かけ環（例えば、二環、三環）、スピロ環のいずれでもよく、飽和炭化水素でもよく、不飽和炭化水素でもよい。芳香環は、単環、縮合環（例えば、二環、三環）のいずれでもよい。環式ポリエステル鎖は、特定分散剤によるトナー粒子の分散性がより優れる観点から、脂環を含むことが好ましい。
環式ポリエステル鎖としては、シクロヘキサン環、シクロヘキセン環、ビシクロ［４．４．０］デカン環、及びビシクロ［４．４．０］デカジエン環の少なくともいずれかを含む環式ポリエステル鎖が好ましい。
本開示において、環構造が主として脂環であるポリエステル鎖を「脂環式ポリエステル鎖」といい、環構造が主として芳香族環であるポリエステル鎖を「芳香環式ポリエステル鎖」という。
【００４４】
環式ポリエステル鎖の重量平均分子量は、特定分散剤によるトナー粒子の分散性がより優れる観点から、１０００以上が好ましく、キャリア液への特定分散剤の溶解性の観点から、３０００以下が好ましく、２０００以下がより好ましい。
【００４５】
環式ポリエステル鎖を有する単量体は、例えば、環式ポリエステル鎖の片末端又は両末端にエチレン性不飽和二重結合を導入することにより調製できる。環式ポリエステル鎖を有する単量体としては、例えば、環式ポリエステルの片末端又は両末端を（メタ）アクリル酸で変性してなる単量体が挙げられる。環式ポリエステル鎖を有する単量体は、１種を用いてもよいし、２種以上を併用してもよい。
【００４６】
脂環式ポリエステル鎖は、脂環式ジカルボン酸（例えば、シクロヘキサンジカルボン酸等）、脂環式ジカルボン酸の無水物、脂環式ジカルボン酸の低級（例えば炭素数１以上５以下）アルキルエステル、脂環式ジオール（例えば、シクロヘキサンジオール、シクロヘキサンジメタノール、水添ビスフェノールＡ等）の少なくとも１種を重合成分に含ませて、シカルボン酸とジオールとの縮重合を行うことにより調製することができる。
芳香環式ポリエステル鎖は、芳香族ジカルボン酸（例えば、テレフタル酸、イソフタル酸、フタル酸、ナフタレンジカルボン酸等）、芳香族ジカルボン酸の無水物、芳香族ジカルボン酸の低級（例えば炭素数１以上５以下）アルキルエステル、芳香族ジオール（例えば、ビスフェノールＡのエチレンオキサイド付加物、ビスフェノールＡのプロピレンオキサイド付加物等）の少なくとも１種を重合成分に含ませて、シカルボン酸とジオールとの縮重合を行うことにより調製することができる。
シクロヘキサン環、シクロヘキセン環、ビシクロ［４．４．０］デカン環、及びビシクロ［４．４．０］デカジエン環の少なくともいずれかを含む環式ポリエステル鎖は、例えば、下記の方法で調製することができる。
【００４７】
エチレン性二重結合を２個乃至４個（好ましくは２個）有する不飽和脂肪酸又はそのエステル（第一の不飽和脂肪酸又はそのエステル）と、エチレン性二重結合を１個乃至４個（好ましくは１個又は２個）有する不飽和脂肪酸又はそのエステル（第二の不飽和脂肪酸又はそのエステル）とを、例えば二重結合の移動及び／又はディールス・アルダー反応させて二量体化し、シクロヘキセン環又はビシクロ［４．４．０］デカジエン環を有するダイマー酸を調製する。該ダイマー酸を水素化することにより、シクロヘキサン環又はビシクロ［４．４．０］デカン環を有するダイマー酸を調製する。
上記いずれかの環構造を有するダイマー酸とアルコール（例えばメタノール）との反応生成物（エステル）を還元することにより、上記いずれかの環構造を有するダイマージオールを調製する。
そして、上記のダイマー酸及びダイマージオールの少なくとも１種を重合成分に含ませて、シカルボン酸とジオールとの縮重合を行うことにより、シクロヘキサン環、シクロヘキセン環、ビシクロ［４．４．０］デカン環、及びビシクロ［４．４．０］デカジエン環の少なくとも１種を含む環式ポリエステル鎖を調製する。
【００４８】
ダイマー酸の調製に用いる、エチレン性二重結合を２個乃至４個有する不飽和脂肪酸又はそのエステルとしては、炭素数１２乃至２４の不飽和脂肪酸又はそのエステルが好ましく、テトラデカジエン酸、ヘキサデカジエン酸、オクタデカジエン酸（リノール酸等）、エイコサジエン酸、ドコサジエン酸、オクタデカトリエン酸（リノレン酸等）、エイコサテトラエン酸（アラキドン酸等）などが挙げられる。ダイマー酸の調製に用いる、エチレン性二重結合を１個有する不飽和脂肪酸又はそのエステルとしては、炭素数１２乃至２４の不飽和脂肪酸又はそのエステルが好ましく、テトラデセン酸、ヘキサデセン酸、オクタデセン酸（オレイン酸、エライジン酸、バクセン酸等）、エイコセン酸（ガドレイン酸等）、ドコセン酸（エルカ酸等）などが挙げられる。
上記調製方法によって得られるダイマー酸は、通常、ダイマー酸の調製に用いる不飽和脂肪酸における二重結合の位置、及び、ダイマー酸の水素化の度合いによって、化学構造が異なる複数種のダイマー酸の混合物であり、また、環構造を有するダイマー酸と環構造を有しないダイマー酸との混合物である。また、上記調製方法によって得られるダイマー酸には、モノマー酸及び／又はトリマー酸が混合する場合がある。
【００４９】
以下に、シクロヘキサン環、シクロヘキセン環、ビシクロ［４．４．０］デカン環、又はビシクロ［４．４．０］デカジエン環を有するダイマー酸の化学構造例を挙げる。下記の構造式において、ａ、ｂ、ｃ及びｄは整数であり、分子中に含まれる全炭素数は、例えば２４乃至４８である。
【００５０】
【化１】
2017151393.tif 000003
【００５１】
実施形態の一例を挙げると、環式ポリエステル鎖を有する単量体単位における環式ポリエステル鎖としては、炭素数１２乃至２４の不飽和脂肪酸又はそのエステルが二量体化してなるダイマー酸であって環構造を含むダイマー酸、前記ダイマー酸を水素化した水添ダイマー酸、及び前記ダイマー酸又は前記水添ダイマー酸から誘導されるダイマージオールから選ばれる少なくとも１種が重合してなる構成単位を含む環式ポリエステルが挙げられる。前記環構造としては、シクロヘキサン環、シクロヘキセン環、ビシクロ［４．４．０］デカン環、及びビシクロ［４．４．０］デカジエン環の少なくともいずれかが好ましい。
【００５２】
ダイマー酸由来の環式ポリエステルの市販品例としては、クローダジャパン社の「プリプラスト１９０１」（両末端に水酸基を有するポリエステルジオール。重量平均分子量２０００）、「プリプラスト３１９７」（両末端に水酸基を有するポリエステルジオール。重量平均分子量２０００）、「プリプラスト３１８６」（両末端に水酸基を有するポリエステルジオール。重量平均分子量１７００）等が挙げられる。
上記「プリプラスト」の片末端又は両末端を（メタ）アクリル酸で変性することで、環式ポリエステル鎖を有する単量体を調製することができる。
【００５３】
特定分散剤を構成する全単量体単位に対する環式ポリエステル鎖を有する単量体単位の含有割合は、特定分散剤によるトナー粒子の分散性がより優れる観点から、１モル％以上が好ましく、５モル％以上が更に好ましく、画像の定着性の観点から、２５モル％以下が好ましく、２０モル％以下がより好ましく、１０モル％以下が更に好ましい。
【００５４】
［アミノ基を有する単量体単位］
アミノ基を有する単量体単位には、アミノ基を有する単量体が重合してなる単量体単位と、アミノ基を有しない単量体が重合してなる単量体単位にアミノ基を置換した単量体単位と、が含まれる。
【００５５】
アミノ基を有する単量体単位のアミノ基としては、１級アミノ基（−ＮＨ２）、２級アミノ基（−ＮＨＲ）、３級アミノ基（−ＮＲＲ’）のいずれでもよく、特定分散剤によるトナー粒子の分散性がより優れる観点からは、３級アミノ基が好ましい。３級アミノ基は、好ましくはジアルキルアミノ基（−ＮＲＲ’：Ｒ及びＲ’はアルキル基を表し、炭素数１以上４以下のアルキル基が好ましい。）であり、より好ましくはジメチルアミノ基及びジエチルアミノ基であり、更に好ましくはジメチルアミノ基である。
【００５６】
アミノ基を有する単量体としては、例えば、下記の単量体が挙げられる。これらの単量体は、１種を用いてもよいし、２種以上を併用してもよい。
【００５７】
３級アミノ基を有する単量体としては、例えば、Ｎ，Ｎ−ジメチルアミノエチルアクリレート（ＤＭＡＥＡ、別名アクリル酸２−（ジメチルアミノ）エチル）、Ｎ，Ｎ−ジメチルアミノエチルメタクリレート（ＤＭＡＥＭ、別名メタクリル酸２−（ジメチルアミノ）エチル）、Ｎ，Ｎ−ジエチルアミノエチルアクリレート（ＤＥＡＥＡ、別名アクリル酸２−（ジエチルアミノ）エチル）、Ｎ，Ｎ−ジエチルアミノエチルメタクリレート（ＤＥＡＥＭ、別名メタクリル酸２−（ジエチルアミノ）エチル）、Ｎ，Ｎ−ジメチルアミノプロピルアクリレート（ＤＭＡＰＡ、別名アクリル酸２−（ジメチルアミノ）プロピル）、Ｎ，Ｎ−ジメチルアミノプロピルメタクリレート（ＤＭＡＰＭ、別名メタクリル酸２−（ジメチルアミノ）プロピル）、Ｎ，Ｎ−ジエチルアミノプロピルアクリレート（ＤＥＡＰＡ、別名アクリル酸２−（ジエチルアミノ）プロピル）、Ｎ，Ｎ−ジエチルアミノプロピルメタクリレート（ＤＥＡＰＭ、別名メタクリル酸２−（ジエチルアミノ）プロピル）等のジアルキルアミノ基含有（メタ）アクリル酸エステル；Ｎ−（２−ジメチルアミノエチル）（メタ）アクリルアミド、Ｎ−（２−ジエチルアミノエチル）（メタ）アクリルアミド、Ｎ−（２−ジメチルアミノプロピル）（メタ）アクリルアミド、Ｎ−（２−ジエチルアミノプロピル）（メタ）アクリルアミド等のジアルキルアミノ基含有（メタ）アクリルアミド；３−（ジメチルアミノ）スチレン、α−メチル−３−（ジメチルアミノ）スチレン、３−（ジエチルアミノ）スチレン、４−（ジメチルアミノ）スチレン、α−メチル−４−（ジメチルアミノ）スチレン、４−（ジエチルアミノ）スチレン等のアミノ基含有スチレン；などが挙げられる。
【００５８】
２級アミノ基を有する単量体としては、例えば、（メタ）アクリル酸２−（メチルアミノ）エチル、（メタ）アクリル酸２−（ｔ−ブチルアミノ）エチル、メタクリル酸２，２，６，６−テトラメチル−４−ピペリジル等が挙げられる。
１級アミノ基を有する単量体としては、例えば、（メタ）アクリル酸２−アミノエチル等が挙げられる。
【００５９】
アミノ基を有する単量体単位としては、アミノ基を有しない単量体が重合してなる単量体単位にアミノ基を置換した単量体単位も挙げられる。例えば、（メタ）アクリル酸グリシジルを、環式ポリエステル鎖を有する単量体と共重合させた後、（メタ）アクリル酸グリシジルに由来するグリシジル基と、エチレンジアミン等の両末端にアミノ基を有する化合物とを反応させることによりアミノ基を導入し、アミノ基を有する単量体単位とする。
【００６０】
アミノ基を有する単量体単位としては、下記の一般式（１）で表される単量体が重合してなる単量体単位、即ち、ＤＭＡＥＡ、ＤＭＡＥＭ、ＤＥＡＥＡ、ＤＥＡＥＭ、ＤＭＡＰＡ、ＤＭＡＰＭ、ＤＥＡＰＡ、ＤＥＡＰＭ等のジアルキルアミノ基含有（メタ）アクリル酸エステルが重合してなる単量体単位が好ましい。
【００６１】
【化２】
2017151393.tif 000004
【００６２】
一般式（１）中、Ｒ１１は水素原子又はメチル基である。Ｒ１２及びＲ１３はそれぞれ独立に、炭素数１以上４以下のアルキル基であり、メチル基又はエチル基が好ましい。Ｒ１１〜Ｒ１３はそれぞれ独立に、ハロゲン原子（例えばフッ素原子）で置換されていてもよい。ｙは１以上６以下の整数であり、１以上４以下の整数が好ましく、２又は３がより好ましい。
【００６３】
特定分散剤を構成する全単量体単位に対するアミノ基を有する単量体単位の含有割合は、特定分散剤によるトナー粒子の分散性がより優れる観点から、５モル％以上が好ましく、８モル％以上が更に好ましく、画像の定着性の観点から、２５モル％以下が好ましく、２０モル％以下がより好ましく、１５モル％以下が更に好ましい。
【００６４】
［長鎖炭化水素基を有する単量体単位］
長鎖炭化水素基を有する単量体単位の長鎖炭化水素基は、例えば、主鎖の炭素数が１０以上の炭化水素基であり、主鎖の炭素数が１０以上２０以下の炭化水素基が好ましく、主鎖の炭素数が１２以上１８以下である長鎖炭化水素基がより好ましい。長鎖炭化水素基を有する単量体単位において長鎖炭化水素基の位置は特に制限されるものではないが、長鎖炭化水素基は側鎖の末端にあることが好ましい。
【００６５】
長鎖炭化水素基を有する単量体単位の長鎖炭化水素基は、飽和炭化水素基でもよく不飽和炭化水素基でもよく、環構造を含まない炭化水素基でもよく環構造を含む炭化水素基でもよく、直鎖の炭化水素基でもよく分岐鎖の炭化水素基でもよい。
長鎖炭化水素基を有する単量体単位の長鎖炭化水素基としては、該鎖の柔軟性の観点から、脂肪族炭化水素基が好ましく、脂肪族飽和炭化水素基がより好ましく、環構造を含まない脂肪族飽和炭化水素基が好ましい。長鎖炭化水素基としては、炭素数１０以上２０以下の、環構造を含まない直鎖の脂肪族飽和炭化水素基が好ましく、炭素数１２以上１８以下の、環構造を含まない直鎖の脂肪族飽和炭化水素基がより好ましい。
【００６６】
長鎖炭化水素基を有する単量体としては、例えば、（メタ）アクリル酸のアルキルエステルが挙げられ、具体的には、（メタ）アクリル酸デシル、（メタ）アクリル酸ドデシル、メタクリル酸２−ブチルオクチル、（メタ）アクリル酸テトラデシル、（メタ）アクリル酸ヘキサデシル、（メタ）アクリル酸オクタデシル、（メタ）アクリル酸イコシル等が挙げられる。これらの単量体は、１種を用いてもよいし、２種以上を併用してもよい。
【００６７】
特定分散剤を構成する全単量体単位に対する長鎖炭化水素基を有する単量体単位の含有割合は、特定分散剤によるトナー粒子の分散性がより優れる観点から、５０モル％以上が好ましく、６０モル％以上がより好ましく、７０モル％以上が更に好ましく、画像の定着性の観点から、９９モル％以下が好ましく、９５モル％以下がより好ましい。
【００６８】
［その他の単量体単位］
特定分散剤は、上記以外のその他の単量体単位を含んでいてもよい。その他の単量体単位は、例えば、エチレン性不飽和二重結合を有する単量体が重合してなる単量体単位である。
【００６９】
その他の単量体単位を構成する単量体としては、（メタ）アクリル酸の低級（例えば炭素数１以上９以下）アルキルエステルが好ましく、具体的には、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸２−エチルヘキシル等が挙げられる。これらの単量体は、１種を用いてもよいし、２種以上を併用してもよい。
【００７０】
特定分散剤の配合量は、トナー粒子１００質量部に対して、０．１質量部以上１０質量部以下が好ましく、０．５質量部以上５質量部以下がより好ましく、１質量部以上３質量部以下が更に好ましい。
【００７１】
［特定分散剤の製造方法］
特定分散剤は、例えば、各単量体単位を構成する単量体と重合開始剤とを用いた溶液重合により製造する。溶液重合に用いる溶剤としては、キャリア液と同種の溶剤、キャリア液と置換できる溶剤（例えば、キャリア液よりも沸点の低い溶剤）、又はこれらの混合溶剤が好ましい。溶液重合に用いる重合開始剤としては、例えば、アゾ系化合物、有機過酸化物が挙げられる。
【００７２】
特定分散剤は、溶液重合に用いた溶剤に溶解した状態でキャリア液に添加されてもよく、溶液重合に用いた溶剤が除かれ固体となった状態でキャリア液に添加されてもよい。
【００７３】
＜トナー粒子＞
トナー粒子は、例えば、結着樹脂、着色剤、及び離型剤を含む。トナー粒子は着色剤を含まない透明トナーであってもよい。トナー粒子の表面には、外添剤が付着していてもよい。
【００７４】
トナー粒子は、単層構造のトナー粒子であってもよいし、芯部（コア粒子）と芯部を被覆する被覆層（シェル層）とで構成された所謂コア・シェル構造のトナー粒子であってもよい。
【００７５】
トナー粒子の体積平均粒径は、０．１μｍ以上６μｍ以下が好ましく、０．１μｍ以上４μｍ以下がより好ましく、０．５μｍ以上３μｍ以下がより好ましい。
【００７６】
以下、トナー粒子の材料について説明する。
【００７７】
［結着樹脂］
トナー粒子の結着樹脂としては、例えば、スチレン類（例えばスチレン、パラクロロスチレン、α−メチルスチレン等）、（メタ）アクリル酸エステル類（例えばアクリル酸メチル、アクリル酸エチル、アクリル酸ｎ−プロピル、アクリル酸ｎ−ブチル、アクリル酸ラウリル、アクリル酸２−エチルヘキシル、メタクリル酸メチル、メタクリル酸エチル、メタクリル酸ｎ−プロピル、メタクリル酸ラウリル、メタクリル酸２−エチルヘキシル等）、エチレン性不飽和ニトリル類（例えばアクリロニトリル、メタクリロニトリル等）、ビニルエーテル類（例えばビニルメチルエーテル、ビニルイソブチルエーテル等）、ビニルケトン類（ビニルメチルケトン、ビニルエチルケトン、ビニルイソプロペニルケトン等）、オレフィン類（例えばエチレン、プロピレン、ブタジエン等）等の単量体の単独重合体、又はこれら単量体を２種以上組み合せた共重合体からなるビニル系樹脂が挙げられる。トナー粒子の結着樹脂としては、例えば、ポリエステル樹脂、エポキシ樹脂、ポリウレタン樹脂、ポリアミド樹脂、セルロース樹脂、ポリエーテル樹脂、変性ロジン等の非ビニル系樹脂、これらとビニル系樹脂との混合物、又は、これらの共存下でビニル系単量体を重合して得られるグラフト重合体等も挙げられる。これらの結着樹脂は、１種を単独で用いてもよいし、２種以上を併用してもよい。
【００７８】
本実施形態においては、トナー粒子の結着樹脂として、非晶性樹脂と結晶性樹脂とを併用する態様が望ましい。結晶性樹脂は、融解温度の前後で粘度の変化が大きく、分子が熱的に活動を開始してから溶融するまでの温度差が比較的小さいので、トナー粒子が結晶性樹脂を含むことにより、トナー粒子の保存安定性と低温定着性とが向上する。トナー粒子中の結晶性樹脂の含有量は、１質量％以上１０質量％以下が望ましく、２質量％以上８質量％以下がより望ましい。
【００７９】
トナー粒子の結着樹脂としては、ポリエステル樹脂が望ましい。ポリエステル樹脂は、非晶性ポリエステル樹脂と結晶性ポリエステル樹脂とを併用してもよい。結晶性ポリエステル樹脂を用いる場合、全結着樹脂に占める結晶性ポリエステル樹脂の割合は、２質量％以上４０質量％以下（好ましくは２質量％以上２０質量％以下）が望ましい。
【００８０】
樹脂の「結晶性」とは、示差走査熱量測定（ＤＳＣ）において、階段状の吸熱量変化ではなく、明確な吸熱ピークを示すことを指し、具体的には、昇温速度１０℃／ｍｉｎで測定した際の吸熱ピークの半値幅が１０℃以内であることを指す。樹脂の「非晶性」とは、吸熱ピークの半値幅が１０℃を超えること、階段状の吸熱量変化を示すこと、又は明確な吸熱ピークが認められないことを指す。
【００８１】
・非晶性ポリエステル樹脂
非晶性ポリエステル樹脂としては、例えば、多価カルボン酸と多価アルコールとの縮重合体が挙げられる。
【００８２】
多価カルボン酸としては、例えば、脂肪族ジカルボン酸（例えばシュウ酸、マロン酸、マレイン酸、フマル酸、シトラコン酸、イタコン酸、グルタコン酸、コハク酸、アルケニルコハク酸、アジピン酸、セバシン酸等）、脂環式ジカルボン酸（例えばシクロヘキサンジカルボン酸等）、芳香族ジカルボン酸（例えばテレフタル酸、イソフタル酸、フタル酸、ナフタレンジカルボン酸等）、これらの無水物、又はこれらの低級（例えば炭素数１以上５以下）アルキルエステルが挙げられる。これらの中でも、多価カルボン酸としては、例えば、芳香族ジカルボン酸が好ましい。
多価カルボン酸としては、ジカルボン酸と共に、架橋構造又は分岐構造をとる３価以上のカルボン酸を併用してもよい。３価以上のカルボン酸としては、例えば、トリメリット酸、ピロメリット酸、これらの無水物、又はこれらの低級（例えば炭素数１以上５以下）アルキルエステル等が挙げられる。
多価カルボン酸は、１種を単独で用いてもよいし、２種以上を併用してもよい。
【００８３】
多価アルコールとしては、例えば、脂肪族ジオール（例えばエチレングリコール、ジエチレングリコール、トリエチレングリコール、プロピレングリコール、ブタンジオール、ヘキサンジオール、ネオペンチルグリコール等）、脂環式ジオール（例えばシクロヘキサンジオール、シクロヘキサンジメタノール、水添ビスフェノールＡ等）、芳香族ジオール（例えばビスフェノールＡのエチレンオキサイド付加物、ビスフェノールＡのプロピレンオキサイド付加物等）が挙げられる。これらの中でも、多価アルコールとしては、例えば、芳香族ジオール、脂環式ジオールが好ましく、より好ましくは芳香族ジオールである。
多価アルコールとしては、ジオールと共に、架橋構造又は分岐構造をとる３価以上の多価アルコールを併用してもよい。３価以上の多価アルコールとしては、例えば、グリセリン、トリメチロールプロパン、ペンタエリスリトールが挙げられる。
多価アルコールは、１種を単独で用いてもよいし、２種以上を併用してもよい。
【００８４】
非晶性ポリエステル樹脂のガラス転移温度（Ｔｇ）は、５０℃以上８０℃以下が好ましく、５０℃以上６５℃以下がより好ましく、５５℃以上６５℃以下が更に好ましい。
【００８５】
非晶性ポリエステル樹脂の重量平均分子量（Ｍｗ）は、５０００以上１００００００以下が好ましく、７０００以上５０００００以下がより好ましく、８０００以上３００００以下が更に好ましく、８０００以上２００００以下が更に好ましい。非晶性ポリエステル樹脂の数平均分子量（Ｍｎ）は、２０００以上１０００００以下が好ましい。非晶性ポリエステル樹脂の分子量分布Ｍｗ／Ｍｎは、１．５以上１００以下が好ましく、２以上６０以下がより好ましい。
【００８６】
非晶性ポリエステル樹脂は、公知の製造方法により得られる。具体的には、例えば、重合温度を１８０℃以上２３０℃以下とし、必要に応じて反応系内を減圧にし、縮合の際に発生する水やアルコールを除去しながら反応させる方法により得られる。
材料の単量体が、反応温度下で溶解又は相溶しない場合は、高沸点の溶剤を溶解補助剤として加え溶解させてもよい。この場合、重縮合反応は溶解補助剤を留去しながら行う。共重合反応において相溶性の悪い単量体が存在する場合は、あらかじめ相溶性の悪い単量体とその単量体と重縮合予定の酸又はアルコールとを縮合させておいてから主成分と共に重縮合させるとよい。
【００８７】
・結晶性ポリエステル樹脂
結晶性ポリエステル樹脂としては、例えば、多価カルボン酸と多価アルコールとの重縮合体が挙げられる。結晶性ポリエステル樹脂としては、結晶構造を容易に形成するため、芳香環を有する重合性単量体よりも直鎖状脂肪族の重合性単量体を用いた重縮合体が好ましい。
【００８８】
多価カルボン酸としては、例えば、脂肪族ジカルボン酸（例えばシュウ酸、コハク酸、グルタル酸、アジピン酸、スベリン酸、アゼライン酸、セバシン酸、１，９−ノナンジカルボン酸、１，１０−デカンジカルボン酸、１，１２−ドデカンジカルボン酸、１，１４−テトラデカンジカルボン酸、１，１８−オクタデカンジカルボン酸等）、芳香族ジカルボン酸（例えばフタル酸、イソフタル酸、テレフタル酸、ナフタレン−２，６−ジカルボン酸等の二塩基酸等）、これらの無水物、又はこれらの低級（例えば炭素数１以上５以下）アルキルエステルが挙げられる。
多価カルボン酸としては、ジカルボン酸と共に、架橋構造又は分岐構造をとる３価以上のカルボン酸を併用してもよい。３価以上のカルボン酸としては、例えば、芳香族カルボン酸（例えば１，２，３−ベンゼントリカルボン酸、１，２，４−ベンゼントリカルボン酸、１，２，４−ナフタレントリカルボン酸等）、これらの無水物、又はこれらの低級（例えば炭素数１以上５以下）アルキルエステルが挙げられる。
多価カルボン酸としては、これらジカルボン酸と共に、スルホン酸基を有するジカルボン酸、エチレン性二重結合を有するジカルボン酸を併用してもよい。
多価カルボン酸は、１種を単独で用いてもよいし、２種以上を併用してもよい。
【００８９】
多価アルコールとしては、例えば、脂肪族ジオール（例えば主鎖部分の炭素数が７以上２０以下である直鎖型脂肪族ジオール）が挙げられる。脂肪族ジオールとしては、例えば、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、１，１３−トリデカンジオール、１，１４−テトラデカンジオール、１，１８−オクタデカンジオール、１，１４−エイコサンデカンジオールなどが挙げられる。これらの中でも、脂肪族ジオールとしては、１，８−オクタンジオール、１，９−ノナンジオール、１，１０−デカンジオールが好ましい。
多価アルコールとしては、ジオールと共に、架橋構造又は分岐構造をとる３価以上のアルコールを併用してもよい。３価以上のアルコールとしては、例えば、グリセリン、トリメチロールエタン、トリメチロールプロパン、ペンタエリスリトール等が挙げられる。
多価アルコールは、１種を単独で用いてもよいし、２種以上を併用してもよい。ただし、多価アルコール全体に占める脂肪族ジオールの割合が、８０モル％以上であることが好ましく、９０モル％以上であることがより好ましい。
【００９０】
結晶性ポリエステル樹脂の融解温度（Ｔｍ）は、４５℃以上１１０℃以下が好ましく、５０℃以上１００℃以下がより好ましく、５５℃以上９０℃以下がより好ましく、６０℃以上８５℃以下が更に好ましい。
【００９１】
結晶性ポリエステル樹脂の重量平均分子量（Ｍｗ）は、５０００超が好ましく、６０００以上がより好ましく、１００００以上が更に好ましく、３５０００以下が好ましい。結晶性ポリエステル樹脂の数平均分子量（Ｍｎ）は、２０００以上が好ましく、４０００以上がより好ましい。
【００９２】
結晶性ポリエステル樹脂は、例えば、非晶性ポリエステルと同様に、公知の製造方法により得られる。
【００９３】
本実施形態におけるトナー粒子において、結着樹脂の全含有量としては、例えば、トナー粒子全体に対して、４０質量％以上９５質量％以下が好ましく、５０質量％以上９０質量％以下がより好ましく、６０質量％以上８５質量％以下が更に好ましい。
【００９４】
［着色剤］
着色剤としては、例えば、カーボンブラック、クロムイエロー、ハンザイエロー、ベンジジンイエロー、スレンイエロー、キノリンイエロー、ピグメントイエロー、パーマネントオレンジＧＴＲ、ピラゾロンオレンジ、バルカンオレンジ、ウオッチヤングレッド、パーマネントレッド、ブリリアントカーミン３Ｂ、ブリリアントカーミン６Ｂ、デュポンオイルレッド、ピラゾロンレッド、リソールレッド、ローダミンＢレーキ、レーキレッドＣ、ピグメントレッド、ローズベンガル、アニリンブルー、ウルトラマリンブルー、カルコオイルブルー、メチレンブルークロライド、フタロシアニンブルー、ピグメントブルー、フタロシアニングリーン、マラカイトグリーンオキサレート等の顔料；アクリジン系、キサンテン系、アゾ系、ベンゾキノン系、アジン系、アントラキノン系、チオインジコ系、ジオキサジン系、チアジン系、アゾメチン系、インジコ系、フタロシアニン系、アニリンブラック系、ポリメチン系、トリフェニルメタン系、ジフェニルメタン系、チアゾール系等の染料；が挙げられる。
着色剤は、１種を単独で用いてもよいし、２種以上を併用してもよい。
【００９５】
着色剤は、必要に応じて表面処理された着色剤を用いてもよく、分散剤と併用してもよい。また、着色剤は、複数種を併用してもよい。
【００９６】
着色剤の含有量としては、例えば、トナー粒子全体に対して、１質量％以上３０質量％以下が好ましく、１質量％以上２０質量％以下がより好ましく、３質量％以上１５質量％以下が更に好ましい。
【００９７】
［離型剤］
離型剤としては、例えば、ポリエチレン、ポリプロピレン、ポリブテン等の低分子量ポリオレフィン類；シリコーン類；オレイン酸アミド、エルカ酸アミド、リシノール酸アミド、ステアリン酸アミド等の脂肪酸アミド類；カルナバワックス、ライスワックス、キャンデリラワックス、木ロウ、ホホバ油等の植物系ワックス；ミツロウ等の動物系ワックス；モンタンワックス、オゾケライト、セレシン、パラフィンワックス、マイクロクリスタリンワックス、フィッシャートロプシュワックス等の鉱物系、石油系のワックス；などが挙げられる。離型剤は、１種を単独で用いてもよいし、２種以上を併用してもよい。
【００９８】
離型剤の融解温度は、５０℃以上１１０℃以下が好ましく、６０℃以上１００℃以下がより好ましい。離型剤の融解温度は、示差走査熱量測定（ＤＳＣ）により得られたＤＳＣ曲線から、ＪＩＳ  Ｋ７１２１：１９８７「プラスチックの転移温度測定方法」の融解温度の求め方に記載の「融解ピーク温度」により求める。
【００９９】
離型剤の含有量としては、例えば、トナー粒子全体に対して、０．５質量％以上５０質量％以下が好ましく、１質量％以上３０質量％以下がより好ましく、１質量％以上２０質量％以下が更に好ましく、５質量％以上１５質量％以下が更に好ましい。
【０１００】
［その他の添加剤］
その他の添加剤としては、例えば、磁性体、帯電制御剤、無機粉体等の公知の添加剤が挙げられる。これらの添加剤は、内添剤としてトナー粒子に含まれる。
【０１０１】
［外添剤］
トナー粒子の外添剤としては、例えば、無機粒子が挙げられる。無機粒子としては、ＳｉＯ２、ＴｉＯ２、Ａｌ２Ｏ３、ＣｕＯ、ＺｎＯ、ＳｎＯ２、ＣｅＯ２、Ｆｅ２Ｏ３、ＭｇＯ、ＢａＯ、ＣａＯ、Ｋ２Ｏ、Ｎａ２Ｏ、ＺｒＯ２、ＣａＯ・ＳｉＯ２、Ｋ２Ｏ・（ＴｉＯ２）ｎ、Ａｌ２Ｏ３・２ＳｉＯ２、ＣａＣＯ３、ＭｇＣＯ３、ＢａＳＯ４、ＭｇＳＯ４、Ｃａ３（ＰＯ４）２等が挙げられる。
【０１０２】
外添剤としての無機粒子の表面は、疎水化処理が施されていることがよい。疎水化処理は、例えば、疎水化処理剤に無機粒子を浸漬する等して行う。疎水化処理剤は特に制限されないが、例えば、シラン系カップリング剤、シリコーンオイル、チタネート系カップリング剤、アルミニウム系カップリング剤等が挙げられる。これらは、１種を単独で用いてもよいし、２種以上を併用してもよい。疎水化処理剤の量としては、例えば、無機粒子１００質量部に対して、１質量部以上１０質量部以下である。
【０１０３】
外添剤としては、樹脂粒子（ポリスチレン、ポリメチルメタクリレート、メラミン樹脂、ポリエステル樹脂、シリコーン樹脂等の樹脂粒子）、クリーニング活剤（例えば、ステアリン酸亜鉛に代表される高級脂肪酸の金属塩、フッ素系高分子量体の粒子）等も挙げられる。
【０１０４】
外添剤の外添量は、例えば、トナー粒子に対して、０．０１質量％以上５質量％以下が好ましく、０．０１質量％以上２．０質量％以下がより好ましい。
【０１０５】
［液体現像剤の製造方法］
本実施形態に係る液体現像剤は、例えば、トナー粗粒子を作製する造粒工程と、トナー粗粒子をキャリア液中で粉砕する湿式粉砕工程と、を経て製造される。
【０１０６】
造粒工程は、乾式製法（例えば、混練粉砕法）、湿式製法（例えば、凝集合一法、懸濁重合法、溶解懸濁法）のいずれでもよい。これらの製法に特に制限はなく、公知の製法を採用してよい。湿式製法で得たトナー粗粒子には、洗浄工程、固液分離工程、及び乾燥工程を施して、乾燥した状態のトナー粗粒子を得ることが好ましい。乾燥状態のトナー粗粒子と外添剤とを混合し、トナー粗粒子の表面に外添剤を付着させてもよい。
【０１０７】
湿式粉砕工程は、キャリア液にトナー粗粒子を分散させた後、例えば、ビーズミル、ボールミル、サンドミル、アトライタ等のメディア式の湿式粉砕機を用いて、キャリア液中でトナー粗粒子を湿式粉砕する。特定分散剤は、例えば、キャリア液に予め添加しておき、特定分散剤を含むキャリア液にトナー粗粒子を分散させ、湿式粉砕を行う。または、キャリア液中でトナー粗粒子を湿式粉砕した後に、特定分散剤をキャリア液に添加する。
【０１０８】
本実施形態に係る液体現像剤は、ほかに例えば、溶剤中でトナー粒子を湿式製法で作製し、必要に応じて溶剤をキャリア液に置換することにより製造される。この製造方法において湿式製法は、凝集合一法、懸濁重合法、溶解懸濁法等のいずれでもよく、公知の製法を採用してよい。湿式製法に用いる溶剤としては、キャリア液と同種の溶剤、キャリア液と置換できる溶剤（例えば、キャリア液よりも沸点の低い溶剤）、又はこれらの混合溶剤が好ましい。この製造方法においては、例えば、特定分散剤を含むキャリア液を湿式製法に用いる、又は、特定分散剤を含むキャリア液を湿式製法に用いた溶剤と置換する。
【０１０９】
本実施形態に係る液体現像剤におけるキャリア液とトナー粒子の含有量比は、例えば、キャリア液１００質量部に対し、トナー粒子が５質量部以上３５質量部以下である。
【０１１０】
≪液体現像剤カートリッジ≫
本実施形態に係る液体現像剤カートリッジは、本実施形態に係る液体現像剤を収容し、画像形成装置に着脱される。本実施形態に係る液体現像剤カートリッジ内に収容されている液体現像剤は、例えば画像形成装置が備える供給管を通じて、画像形成装置の現像手段に供給される。本実施形態に係る液体現像剤カートリッジの形態は限定されず、例えば、タンク状の形態、ボトル状の形態が挙げられる。本実施形態に係る液体現像剤カートリッジの容量は、画像形成装置の大きさに応じて選択すればよい。
【０１１１】
≪画像形成装置及び画像形成方法≫
本実施形態に係る画像形成装置は、像保持体と、像保持体の表面を帯電する帯電手段と、帯電した像保持体の表面に静電荷像を形成する静電荷像形成手段と、液体現像剤を収容し、液体現像剤により、像保持体の表面に形成された静電荷像をトナー画像として現像する現像手段と、像保持体の表面に形成されたトナー画像を記録媒体の表面に転写する転写手段と、記録媒体の表面に転写されたトナー画像を定着する定着手段と、を備える。本実施形態に係る画像形成装置は、液体現像剤として、本実施形態に係る液体現像剤を用いる。
【０１１２】
本実施形態に係る画像形成装置では、像保持体の表面を帯電する帯電工程と、帯電した像保持体の表面に静電荷像を形成する静電荷像形成工程と、液体現像剤により、像保持体の表面に形成された静電荷像をトナー画像として現像する現像工程と、像保持体の表面に形成されたトナー画像を記録媒体の表面に転写する転写工程と、記録媒体の表面に転写されたトナー画像を定着する定着工程と、を有する画像形成方法（本実施形態に係る画像形成方法）が実施される。
【０１１３】
本実施形態に係る画像形成装置は、例えば、像保持体の表面に形成されたトナー画像を直接記録媒体に転写する直接転写方式の装置；像保持体の表面に形成されたトナー画像を中間転写体の表面に一次転写し、中間転写体の表面に転写されたトナー画像を記録媒体の表面に二次転写する中間転写方式の装置；トナー画像の転写後、帯電前の像保持体の表面をクリーニングするクリーニング手段を備えた装置；トナー画像の転写後、帯電前に像保持体の表面に除電光を照射して除電する除電手段を備える装置；等の画像形成装置である。本実施形態に係る画像形成装置が中間転写方式の装置の場合、転写手段は、例えば、表面にトナー画像が転写される中間転写体と、像保持体の表面に形成されたトナー画像を中間転写体の表面に一次転写する一次転写手段と、中間転写体の表面に転写されたトナー画像を記録媒体の表面に二次転写する二次転写手段と、を有する。
【０１１４】
本実施形態に係る画像形成装置（画像形成方法）においては、定着装置（定着工程）が２段階の定着を行う形態であることが望ましい。定着装置（定着工程）は、具体的には、トナー画像に対し非接触で加熱を施す非接触式加熱装置（非接触式加熱工程）と、非接触式加熱装置での加熱後（非接触式加熱工程の後）に加熱しつつ加圧を施す加熱加圧装置（加熱加圧工程）と、を有することが望ましい。
【０１１５】
記録媒体としては、特に限定されず、公知の記録媒体が適用される。例えば、熱可塑性樹脂フィルム、紙、ＯＨＰシート等が挙げられる。熱可塑性樹脂フィルムの用途としては、ラベル、包装材料、ポスター等が挙げられる。
【０１１６】
熱可塑性樹脂フィルムとしては、ポリエチレン、ポリプロピレン等のポリオレフィンフィルム；ポリエチレンテレフタレート、ポリブチレンテレフタレート等のポリエステルフィルム；ナイロン等のポリアミドフィルム；ポリカーボネート、ポリスチレン、変性ポリスチレン、ポリ塩化ビニル、ポリビニルアルコール、ポリ乳酸等のフィルム；などが挙げられる。これらのフィルムは、未延伸フィルム、一軸方向又は二軸方向に延伸した延伸フィルムのいずれでもよい。熱可塑性樹脂フィルムは、単層又は多層のいずれの形態でもよい。熱可塑性樹脂フィルムは、トナー定着を補助する表面コート層を有するフィルム、コロナ処理、オゾン処理、プラズマ処理、フレーム処理、グロー放電処理等を施したフィルムでもよい。軟包装材料に用いるための熱可塑性樹脂フィルムの厚さは、例えば、５μｍ以上２５０μｍ以下であり、望ましくは１０μｍ以上１００μｍ以下である。
【０１１７】
以下、本実施形態に係る画像形成装置を、図面を参照しつつ説明する。
図１は、本実施形態に係る画像形成装置の一例の概略構成図である。
図１に示す画像形成装置１００は、感光体１１０（像保持体の一例）と、帯電装置１１２（帯電手段の一例）と、露光装置１１４（静電荷像形成手段の一例）と、現像装置１２０（現像手段の一例）と、転写装置１３０（転写手段の一例）と、定着装置１４０（定着手段の一例）と、クリーナ１１６とを備える。
【０１１８】
感光体１１０は円柱形状を有し、感光体１１０の周囲に、帯電装置１１２、露光装置１１４、現像装置１２０、転写装置１３０、及びクリーナ１１６が順に設けられている。
【０１１９】
帯電装置１１２は、感光体１１０の表面を帯電する。
露光装置１１４は、帯電した感光体１１０の表面を、画像信号に基づき、例えばレーザー光線によって露光して静電荷像を形成する。
【０１２０】
現像装置１２０は、現像剤収容容器１２２と、現像剤供給ロール（アニロックスロール）１２４と、規制部材１２６と、現像ロール１２８とを備えている。
現像剤収容容器１２２は、液体現像剤Ｇを収容する。現像剤収容容器１２２には、液体現像剤Ｇを攪拌する攪拌部材（不図示）が設けられていてもよい。
現像剤供給ロール１２４は、現像剤収容容器１２２に収容された液体現像剤Ｇに一部が浸り、且つ、現像ロール１２８に近接（又は接触）するように設けられており、現像剤収容容器１２２中の液体現像剤Ｇを現像ロール１２８の表面に供給する。規制部材１２６は、現像剤供給ロール１２４による液体現像剤Ｇの供給量を制御する。
現像ロール１２８は、現像剤供給ロール１２４から供給された液体現像剤Ｇを保持し、液体現像剤Ｇによって、感光体１１０の表面に形成された静電荷像をトナー画像Ｔとして現像する。
【０１２１】
転写装置１３０は、感光体１１０の表面に形成されたトナー画像Ｔが転写されるドラム状の中間転写体１３２と、中間転写体１３２の表面に転写されたトナー画像Ｔを記録媒体Ｐに転写する転写ロール１３４と、を備えた中間転写方式の装置である。
転写装置１３０は、例えば、ベルト状の中間転写体１３２を備えた構成であってもよいし、中間転写体１３２を備えず、転写ロール１３４により感光体１１０から直接、記録媒体Ｐにトナー画像Ｔを転写する直接転写方式の構成であってもよい。
【０１２２】
定着装置１４０は、記録媒体Ｐの進行方向において転写装置１３０よりも下流側に設けられ、非接触式加熱装置１４２と加熱加圧装置１４４とを備える。
非接触式加熱装置１４２は、例えば、金属製の筐体の内部に熱源を備えた板状の加熱装置である。非接触式加熱装置１４２は、筐体の内部に熱源と共に送風装置を備えていてもよい。非接触式加熱装置１４２は、記録媒体のトナー画像が形成されている側に設けてもよく、記録媒体の背面側（トナー画像が形成されていない側）に設けてもよく、両側に設けてもよい。
加熱加圧装置１４４は、例えば、一対の加熱ロール１４４Ａ及び加圧ロール１４４Ｂである。加熱ロール１４４Ａ及び加圧ロール１４４Ｂは、記録媒体を挟んでニップを形成するように対向配置される。加熱ロール１４４Ａの内部には、熱源が備えられている。加熱加圧装置１４４は、ほかに、加熱加圧ロールと加圧ベルトとを組合せた装置、加圧ロールと加熱加圧ベルトとを組合せた装置等であってもよい。
【０１２３】
クリーナ１１６は、トナー画像の転写後の感光体１１０の表面に残留する転写残トナーを除去及び回収する目的で設けられる。
画像形成装置１００は、さらに、転写後かつ次の帯電までに感光体１１０の表面を除電する除電装置（不図示）を備えていてもよい。
【０１２４】
以下、画像形成装置１００による画像形成方法について説明する。
帯電装置１１２、露光装置１１４、現像装置１２０、転写装置１３０、定着装置１４０、及びクリーナ１１６は、感光体１１０の回転速度と同期をとって動作される。
まず、帯電装置１１２が、矢印Ｂ方向に回転する感光体１１０の表面を、予め定められた電位に帯電させる。
次に、露光装置１１４が、帯電した感光体１１０の表面を画像信号に基づき露光し、静電荷像を形成する。
【０１２５】
現像装置１２０においては、現像剤供給ロール１２４が液体現像剤Ｇを現像ロール１２８の表面に供給し、矢印Ａ方向に回転する現像ロール１２８が液体現像剤Ｇを感光体１１０に搬送する。
液体現像剤Ｇは、現像ロール１２８と感光体１１０とが近接（又は接触）する位置で、感光体１１０上の静電荷像に供給され、静電荷像を現像（顕像化）してトナー画像Ｔを形成する。
【０１２６】
次に、感光体１１０の表面のトナー画像Ｔを、矢印Ｃ方向に回転する中間転写体１３２の表面に転写する。
次に、中間転写体１３２の表面に転写されたトナー画像Ｔを、転写ロール１３４との接触位置において、記録媒体Ｐに転写する。本転写は、転写ロール１３４と中間転写体１３２とによって記録媒体Ｐを挟み、中間転写体１３２の表面のトナー画像Ｔを記録媒体Ｐに密着させることにより実施される。
【０１２７】
トナー画像Ｔが転写された記録媒体Ｐは定着装置１４０に搬送され、非接触式加熱装置１４２と加熱加圧装置１４４とを順に通過することにより、記録媒体Ｐの表面に定着画像が形成される。
【０１２８】
非接触式加熱装置１４２の加熱温度は、記録媒体Ｐとして熱可塑性樹脂フィルムを用いる場合には、７０℃以上１１０℃未満が望ましく、８０℃以上１００℃以下がより望ましく、８０℃以上９０℃以下が更に望ましい。加熱の時間は、非接触式加熱装置１４２のプロセススピードによって決まる。
【０１２９】
非接触式加熱装置１４２で加熱が施されたトナー画像は、さらに加熱加圧装置１４４（加熱ロール１４４Ａ及び加圧ロール１４４Ｂ）により加熱及び加圧が施されることで、記録媒体Ｐに定着される。
加熱加圧装置１４４の加熱温度は、記録媒体Ｐとして熱可塑性樹脂フィルムを用いる場合には、７０℃以上１１０℃未満が望ましく、８０℃以上１００℃以下がより望ましく、８０℃以上９０℃以下が更に望ましい。加熱加圧装置４４によって印加される圧力は、１．５ｋｇ／ｃｍ２以上５ｋｇ／ｃｍ２以下が望ましく、２ｋｇ／ｃｍ２以上３．５ｋｇ／ｃｍ２以下がより望ましい。
【０１３０】
中間転写体１３２にトナー画像Ｔを転写した後の感光体１１０は、クリーナ１１６により転写残トナーが除去及び回収され、再び帯電工程へ移行する。
【０１３１】
画像形成装置１００は、感光体１１０、帯電装置１１２、露光装置１１４、現像装置１２０、転写装置１３０、及びクリーナ１１６を１つのユニットとし、このユニットが４つ並んで搭載されたタンデム方式のフルカラー画像形成装置であってもよい。
【０１３２】
画像形成装置１００は、現像剤収容容器１２２に、トナーカートリッジ（不図示）からトナー粒子又は外添トナーを供給する方式としてもよく、液体現像剤カートリッジ（不図示）から液体現像剤を供給する方式としてもよい。トナーカートリッジ又は液体現像剤カートリッジは、液体現像剤の残量が無くなった際に交換し得るよう画像形成装置に着脱される構成としてもよい。
【実施例】
【０１３３】
以下、実施例により発明の実施形態を詳細に説明するが、発明の実施形態は、これら実施例に限定されるものではない。以下の説明において、特に断りのない限り、「部」及び「％」はすべて質量基準である。
【０１３４】
＜分散剤の合成＞
［分散剤（１）］
ポリエステルジオール（クローダジャパン社の「プリプラスト１９０１」、両末端に水酸基を有するポリエステルジオール）とメタクリロイルクロリドとを反応させ、環式ポリエステルの片末端をメタクリル酸で変性してなるメタクリル酸エステル化合物を得た。
【０１３５】
窒素ガス導入管、攪拌機、温度計及び還流冷却器を備えた反応容器に、イソパラフィン（エクソンモービル「アイソパーＬ」）５０部、上記メタクリル酸エステル化合物５部、Ｎ，Ｎ−ジメチルアミノエチルメタクリレート４部及びメタクリル酸ドデシル４１部を入れ、窒素ガスで置換した。油溶性アゾ系重合開始剤Ｖ−６５（和光純薬工業）０．４部を入れ、攪拌しながら加熱還流した。６時間重合反応を行って、固形分５０％の分散剤（１）溶液を調製した。
【０１３６】
［分散剤（２）〜（１０）、比較用分散剤（１）〜（２）］
単量体の種類と量を表１に記載のとおりに変更した以外は分散剤（１）と同様にして各分散剤を合成し、分散剤溶液を調製した。
【０１３７】
［分散剤（１１）］
重合溶媒をアイソパーＬとイソプロパノールの混合溶媒（重量比１：１）に変更し、単量体の種類と量を表１に記載のとおりに変更した以外は分散剤（１）と同様にして重合反応を行い、重合後にイソプロパノールを減圧留去した後アイソパーＬで希釈して、固形分５０％の分散剤溶液を調製した。
【０１３８】
［分散剤（１２）］
Ｎ，Ｎ−ジメチルアミノエチルメタクリレートの一部をグリシジルメタクリレートに変更した以外は分散剤（１）と同様にして重合反応を行い、重合反応に用いたグリシジルメタクリレートと同じ物質量のエチレンジアミンを添加し、室温で９０分間攪拌後、さらに６０℃で６時間攪拌して、固形分５０％の分散剤溶液を調製した。
【０１３９】
表１に、各分散剤の構成をまとめて示す。
【０１４０】
【表１】
2017151393.tif 000005
【０１４１】
＜液体現像剤の製造＞
［実施例１］
ポリエステル樹脂（テレフタル酸：フマル酸：ビスフェノールＡエチレンオキサイド付加物：ビスフェノールＡプロピレンオキサイド付加物＝３０モル部：７０モル部：５モル部：９５モル部の共重合体、重量平均分子量１８０００、ガラス転移温度６０℃）１００部に、Ｃ．Ｉ．ピグメントブルー１５：３（銅フタロシアニン）４０部と、パラフィンワックス（日本精蝋ＨＮＰ−９）５０部とを加え、エクストルーダーで混練し、表面粉砕方式の粉砕機で粉砕した後、風力式分級機で細粒及び粗粒を分級し、体積平均粒径８μｍのトナー粗粒子を得た。
【０１４２】
イソパラフィン（エクソンモービル「アイソパーＬ」）１００部に、分散剤（１）溶液を分散剤（１）が０．５部となる量で混合し、そこにトナー粗粒子２５部を加え、湿式粉砕機（シンマルエンタープライゼス社ＤＹＮＯ−ＭＩＬＬ  ＫＤＬ−Ａ型）と直径１．０ｍｍジルコニアビーズを用いて、２５００ｒｐｍの条件で１８０分間湿式粉砕を行い、液体現像剤を得た。
【０１４３】
［実施例２〜１２］
分散剤（１）を、表２に記載のとおり別の分散剤に変更した以外は実施例１と同様にして液体現像剤を得た。
【０１４４】
［実施例１３〜１４］
キャリア液を、表２に記載のとおり別の化学物質に変更した以外は実施例１と同様にして液体現像剤を得た。ノルマルパラフィンは、モレスコホワイトＰ−４０（ＭＯＲＥＳＣＯ社）であり、ナフテンは、ナフテゾール２００（ＪＸ日鉱日石エネルギー）である。
【０１４５】
［比較例１］
分散剤（１）を用いない以外は実施例１と同様にして液体現像剤を得た。
【０１４６】
［比較例２〜３］
分散剤（１）を、表２に記載のとおり別の分散剤に変更した以外は実施例１と同様にして液体現像剤を得た。
【０１４７】
＜液体現像剤の評価＞
各実施例及び比較例の液体現像剤に、下記の評価を行った。
【０１４８】
［トナー粒子の分散性（１）：粒度分布］
粒径測定装置（大塚電子社ＦＰＡＲ−１０００）を用いてＭＡＲＱＵＡＲＤＴ法により、液体現像剤中のトナー粒子の体積基準の粒度分布を得て、ＧＳＤｖ＝（累積８４％の粒径Ｄ８４ｖ／累積１６％の粒径Ｄ１６ｖ）１／２を求め、下記のとおり分類した。
【０１４９】
Ｇ４：ＧＳＤｖ＜１．２５
Ｇ３：１．２５≦ＧＳＤｖ＜１．５
Ｇ２：１．５≦ＧＳＤｖ≦２
Ｇ１：２＜ＧＳＤｖ
【０１５０】
［トナー粒子の分散性（２）：保存安定性］
液体現像剤を４０℃の恒温槽に１４日間保管し、凝集がなかった場合、同条件にさらに１６日間（合計３０日間）保管し、保管後の液体現像剤を目視で観察し、下記のとおり分類した。
【０１５１】
Ｇ４：３０日後も凝集なく、再分散可。
Ｇ３：１４日後に凝集なく、再分散可。３０日後に一部凝集。
Ｇ２：１４日後に一部凝集。
Ｇ１：１４日後に凝集し、再分散不可。
【０１５２】
［細線再現性］
液体現像剤を図１に示す構造の画像形成装置に装填し、二軸延伸ポリプロピレンフィルム（フタムラ化学社ＦＯＲ、１５μｍ厚）上に、ＪＥＩＴＡテストチャートＩＶ（ＤＮＰ社）の形成を行った。画像を目視で確認し、下記のとおり分類した。
【０１５３】
Ｇ３：滲みがなく、シャープな画像である。
Ｇ２：部分的に滲みがある。
Ｇ１：全体的に滲みがある。
【０１５４】
［画像定着性］
定着画像に、粘着テープ（３Ｍ社メンディングテープ８１０、幅１８ｍｍ）を、荷重５００ｇをかけて貼り付けた後、粘着テープを剥がして、画像の剥離の有無を下記のとおり分類した。
【０１５５】
Ｇ３：画像剥離なし。
Ｇ２：一部剥離が生じた。
Ｇ１：大面積で剥離が生じた。
【０１５６】
【表２】
2017151393.tif 000006
【０１５７】
表２の評価項目について「−」は、有効な測定ないし画像形成ができなかったことを意味する。
【符号の説明】
【０１５８】
１００  画像形成得装置
１１０  感光体（像保持体の一例）
１１２  帯電装置（帯電手段の一例）
１１４  露光装置（静電荷像形成手段の一例）
１１６  クリーナ
１２０  現像装置（現像手段の一例）
１２２  現像剤収容容器
１２４  現像剤供給ロール
１２６  規制部材
１２８  現像ロール
１３０  転写装置（転写手段の一例）
１３２  中間転写体
１３４  転写ロール
１４０  定着装置（定着手段の一例）
１４２  非接触式加熱装置
１４４  加熱加圧装置
１４４Ａ  加熱ロール
１４４Ｂ  加圧ロール
Ｇ  液体現像剤
Ｔ  トナー画像
Ｐ  記録媒体
【図１】
2017151393.tif 000007